(57)【要約】  本発明はエチレン系不飽和二重結合を末端に有するポリイソブテンをオゾン分解することによりカルボキシル基を末端に有するポリイソブテンを製造する方法に関する。【特許請求の範囲】
【請求項１】
式Ｉ
【化１】
2007502898.tif 000005
［式中、
Ａは、重合開始剤から誘導された基を表し、
Ｍは、式ＩＩ
【化２】
2007502898.tif 000006
の繰り返し単位を有するポリマー鎖を表し、
Ｂは、式ＩＩＩまたは式ＩＶの基
−ＣＨ２−ＣＨ＝ＣＨ２              （ＩＩＩ）
−ＣＨ＝ＣＲ１Ｒ２                  （ＩＶ）
（ここで、Ｒ１およびＲ２はＨ、Ｃ１〜Ｃ４−アルキル基またはアリール基を表す）を表し、
ｎは、１〜６の数値を表す］の、エチレン系不飽和二重結合を末端に有するポリイソブテンとオゾンとを反応させ、引き続き、場合により得られた反応混合物を６０〜１５０℃の温度に加熱する、カルボキシル基を末端に有するポリイソブテンの製法。
【請求項２】
Ｒ１およびＲ２がフェニル基を表す、請求項１記載の方法。
【請求項３】
Ｒ１およびＲ２がメチル基を表す、請求項１記載の方法。
【請求項４】
得られた反応生成物を温度７０〜１２０℃に加熱する、請求項１から３までのいずれか１項記載の方法。
【請求項５】
エチレン系飽和二重結合を末端に有するポリイソブテンをオゾンと温度−１００〜４０℃で反応させる、請求項１から４までのいずれか１項記載の方法。
【請求項６】
有機または無機材料の表面を変性するための、カルボキシル基を末端に有するポリイソブテンの使用。
【請求項７】
燃料組成物および潤滑剤組成物中への添加物としてのカルボキシル基を末端に有するポリイソブテンの使用。
【発明の詳細な説明】
【技術分野】
【０００１】
本発明はカルボキシル基を末端に有するポリイソブテンの製法に関する。
【０００２】
カルボキシル基を末端に有するポリイソブテンの製法は公知である。こうしてＹ．Ｋｗｏｎ等は、Ｍａｃｒｏｍｏｌｅｃｕｌｅｓ  ２００２，３５，３３４８−３３５７中で、“リビング”ポリイソブテン−鎖と１，１−ジフェニルエチレンとの反応、引き続く１−メトキシ−１−トリメチルシロキシプロペンでの停止により、メトキシカルボニル基を末端に有するポリイソブテンにし、これをカルボキシ基を末端に有するポリイソブテンに加水分解することを記載している。この方法の欠点は、製造に費用がかかり、市販されていない１−メトキシ−１−トリメチルシロキシプロペンを使用することである。
【０００３】
ＥＰ０１２３４２４はポリオレフィンと過酸化水素およびペルオキシドとを反応させ、カルボニル基およびカルボキシル基を末端に有するポリオレフィンからなる混合物を製造することを記載している。この欠点は、一つには爆発性のペルオキシドを使用することである。更に、得られるカルボキシル基を末端に有するポリオレフィンの収率は十分ではない。
【０００４】
Ｓ．Ｎｅｍｅｓ等はＰｏｌｙｍｅｒ  Ｂｕｌｌｅｔｉｎ  ２４，１８７−１９４（１９９０）に、基−Ｃ（ＣＨ３）Ｃｌを末端に有するポリイソブテンをカリウム−ｔ−ブタノレートおよびｎ−ブチルリチウムと反応させて相応するポリイソブテン−アニオンにし、引き続きこのアニオンと二酸化炭素とを反応させてカルボキシル基を末端に有するポリイソブテンに変換することを記載している。この際の欠点は、高価で加水分解しやすい試薬の使用であり、このことは大量での使用に不適当である。
【０００５】
ＵＳ３４２７３５１はイソブテンと共役ジエンとの共重合により得られるコポリマーをオゾンと反応させ、引き続きオゾン分解生成物と強力な酸化剤とを反応させるか、またはハロホルム反応で、カルボキシル基を末端に有するポリイソブテンに変換することが記載されている。ここでの欠点は、使用したコポリマーを断片化し、カルボキシル基を末端に有するポリイソブテンを得るということである。狭い分子量分布を有する均質なポリマーはこの方法では得られない。
【０００６】
Ｒ．Ｆ．Ｓｔｏｒｅｙ等はＰｏｌｙｍｅｒ．Ｐｒｅｐｒ．１９９７，３８（２），２８３中に、基−Ｃ（ＣＨ３）Ｃｌを末端に有するポリイソブテンをカリウム−ｔ−ブタノレートと反応させて相応するエチレン系不飽和末端を有する脱離生成物とし、これをオゾンと反応させてメチルケトン基を末端に有するポリイソブテンに変換することを記載している。引き続き、これをハロホルム反応でカルボキシル基を末端に有するポリイソブテンに変換する。
【０００７】
更に、前記の最後に記載した３つの方法における欠点は、ポリイソブテンが多くの費用のかかる工程によってのみ相応するカルボキシル基を末端に有する生成物に変換されるということである。
【０００８】
従って、本発明の課題はカルボキシル基を末端に有するポリイソブテンの簡単な製法を提供することであった。
【０００９】
この課題は、式Ｉ
【００１０】
【化１】
2007502898.tif 000002
［式中、
Ａは、重合開始剤から誘導された基を表し、
Ｍは、式ＩＩ
【００１１】
【化２】
2007502898.tif 000003
の繰り返し単位を有するポリマー鎖を表し、
Ｂは、式ＩＩＩまたは式ＩＶの基
−ＣＨ２−ＣＨ＝ＣＨ２              （ＩＩＩ）
−ＣＨ＝ＣＲ１Ｒ２                  （ＩＶ）
（ここで、Ｒ１およびＲ２はＨ、Ｃ１〜Ｃ４−アルキル基またはアリール基を表す）を表し、
ｎは、１〜６の数値を表す］の、エチレン系不飽和二重結合を末端に有するポリイソブテンとオゾンとを反応させ、場合により、得られた反応混合物を引き続き６０〜１５０℃の温度に加熱する、カルボキシル基を末端に有するポリイソブテンの製法により解決する。
【００１２】
カルボキシル基を末端に有するポリイソブテンとは本願の発明の範囲においては、ポリイソブテン基の１つまたは複数の鎖末端にカルボキシル基を結合して含有するポリイソブテンであると理解される。本発明の範囲において鎖末端とは、ポリマー鎖の全ての末端のポリマー骨格の最も外側の炭素原子であると理解される。カルボキシル基とは、基−ＣＯＯＨまたは−ＣＯＯ−Ｍｍ＋１／ｍであると理解される。Ｍｍ＋１／ｍとは、カチオン等価物を表す。有利なカチオン等価物はアルカリ金属カチオンおよびアルカリ土類金属カチオン、例えばリチウム、ナトリウム、カリウム、マグネシウムまたはカルシウムから、並びにアンモニウムカチオン［ＮＲａＲｂＲｃＲｄ］＋（ここで、Ｒａ、Ｒｂ、ＲｃおよびＲｄは相互に独立して、Ｈ、Ｃ１〜Ｃ６−アルキル、アリールまたはアラルキルを表す）から誘導されている。
【００１３】
式ＩＶにおいてＲ１およびＲ２は有利に同じ基を表す。特にＲ１もＲ２もアリール、特にフェニルを表すのが有利である。選択的にＲ１もＲ２もメチルであるのが特に有利である。
【００１４】
基Ｂの著しい特性は、二重結合のβ−炭素原子が、すなわちポリマー鎖のより内側に存在する炭素原子が、水素原子を有するということである。
【００１５】
Ａは重合開始剤から誘導された基を表す。この基の構造は、ポリイソブテン出発物質が製造される重合の種類に実質的に依存する。カチオン重合が、例えば加水分解により停止する場合、Ａは例えばｔｅｒｔ−ブチル基を表すことができる。ポリイソブテンが例えば開始剤分子（“Ｉｎｉｆｅｒ”）の存在下に、リビングカチオン重合の条件下に製造される場合、Ａは開始剤分子から誘導された基を表すこともできる。そのような開始剤分子およびこれから誘導された基の例は、例えばＷＯ０２／４８２１５、ＥＰ０７１３８８３またはＥＰ０２７９４５６中に記載されており、これらの文献に関しては全て本願に含まれる。
【００１６】
ポリイソブテン出発物質が、少なくとも２官能性である開始剤分子、すなわちこれから少なくとも２本のポリマー鎖が出発することができる、開始剤分子の存在下にリビングカチオン重合の条件下に製造される場合、ｎは例えば数値＞１である。ｎは１〜３の数値を、特に有利には１または２を表し、殊に有利には１を表す。
【００１７】
本発明の範囲においては、Ｃ１〜Ｃ４−アルキルはメチル、エチル、プロピル、イソブチル、ｎ−ブチル、ｓｅｃ−ブチル、イソブチルまたはｔ−ブチルを表し、有利にはメチル基を表す。Ｃ１〜Ｃ６−アルキル基は更にペンチル、ヘキシルおよびその位置異性体を表す。
【００１８】
アリールは有利に場合により置換したフェニルまたはナフチルを表す。好適な置換基はＯＣ１〜Ｃ４−アルキルおよびハロゲンを表す。アリールがフェニル、殊に非置換フェニルを表すのが特に有利である。
【００１９】
アラルキルは有利にベンジルまたは１−または２−フェニルエチルを表す。
【００２０】
ハロゲンは有利にフッ素、塩素または臭素を表す。
【００２１】
式Ｉのエチレン系不飽和二重結合を末端に有するポリイソブテンは当業者に公知である。こうして式中Ｂが基ＩＶを表し、Ｒ１およびＲ２がメチル基を表すポリイソブテンＩは、例えば重合反応を加水分解により中断し、場合により引き続き、加水分解生成物に好適な条件下に脱離を実施することにより得られる。そのようなポリイソブテンおよびその製法は、例えばＪ．Ｐ．Ｋｅｎｎｅｄｙ，Ｂ．Ｉｖａｎ“Ｄｅｓｉｇｎｅｄ  Ｐｏｌｙｍｅｒｓ  ｂｙ  Ｃａｒｂｏｃａｔｉｏｎｉｃ  Ｍａｃｒｏｍｏｌｅｃｕｌａｒ  Ｅｎｇｉｎｅｅｒｉｎｇ”、Ｏｘｆｏｒｄ  Ｕｎｉｖｅｒｓｉｔｙ  Ｐｒｅｓｓ，Ｎｅｗ  Ｙｏｒｋ  １９９１に記載されている。
【００２２】
式中Ｂが基ＩＶを表し、Ｒ１およびＲ２がフェニル基を表す式Ｉのポリイソブテンは、例えばイソブテンのリビングカチオン重合においてリビングポリマーを１，１−ジフェニル−エチレンおよび塩基と反応させることにより得られる、その際、ジフェニルビニルでキャップされたポリイソブテンが得られる。そのようなジフェニルビニルでキャップされたポリイソブテンおよびその製法は、例えばＪ．Ｆｅｌｄｔｈｕｓｅｎ、Ｂ．Ｉｖａｎ、Ａ．Ｈ．Ｅ．ＭｕｅｌｌｅｒおよびＪ．Ｋｏｐｓにより、Ｍａｃｒｏｍｏｌ．Ｒｅｐ．１９９５，Ａ３２，６３９中に、Ｊ．Ｆｅｌｄｔｈｕｓｅｎ、Ｂ．ＩｖａｎおよびＡ．Ｈ．Ｅ．ＭｕｅｌｌｅｒによりＭａｃｒｏｍｏｌｅｃｕｌｅｓ  １９９７，  ３０，  ６９８９中におよびＭａｃｒｏｍｏｌｅｃｕｌｅｓ  １９９８，  ３１，５７８中に、およびＤＥ−Ａ−１９６４８０２８およびＤＥ−Ａ−１９６１０３５０中に記載されており、これに関してはここに完全に本発明に包含される。
【００２３】
式中Ｂが基ＩＩＩを表す式Ｉのポリイソブテンは、例えばイソブテンのリビングカチオン重合においてリビングポリマーをアリルトリメチルシランと反応させることにより得られる、その際、アリルでキャップされたポリマーが得られる。アリルでキャップされたポリイソブテンおよびその製法は、例えばＢ．ＩｖａｎおよびＪ．Ｐ．Ｋｅｎｎｅｄｙにより、Ｊ．Ｐｏｌｙｍ．Ｓｃｉ．ＰａｒｔＡ：Ｃｈｅｍ．Ｅｄ．１９９０，２８，８９中に記載されており、これは本願に完全に包含される。
【００２４】
他のオレフィンを末端に有するポリイソブテンＩは類似の方法により得られる。
【００２５】
式Ｉのポリイソブテンは、有利に数平均分子量Ｍｗ１００〜５０００００、特に有利に１００〜５００００、より有利には５００〜２００００、特に９００〜１２０００であり、殊に９００〜３０００である。
【００２６】
概念“ポリイソブテン”には、本願発明の範囲においてはオリゴマーイソブテン、例えばダイマー、トリマー、テトラマーイソブテンも入り、これはエチレン系不飽和二重結合を末端に有する。
【００２７】
ポリイソブテンとは本発明の範囲においては、有利に少なくとも６０質量％、特に有利には８０質量％、より有利には少なくとも９０質量％および殊に少なくとも９５質量％のイソブテンを共重合して含有する、カチオン性重合により得られるポリマーであると理解される。その他にポリイソブテンは、その他のブテン異性体、例えば１−または２−ブテン、並びにこれらとは異なる、イソブテンとカチオン性重合条件下に共重合可能であるオレフィン系不飽和モノマーを共重合して含有することができる。
【００２８】
本発明による方法のための出発物質として適しているポリイソブテンを製造するためのイソブテン供給物質としては、イソブテン自体もイソブテン含有Ｃ４−炭化水素流、例えばＣ４−ラフィネート、イソブテン−脱水素からのＣ４−カット、水蒸気分解物からのＣ４−カット、ＦＣＣ−分解物（ＦＣＣ：流動接触分解）が好適である、但しこれらは１，３−ブタジエンをほとんど含有しない。特に好適なＣ４−炭化水素流は一般にブタジエンを５００ｐｐｍより少量、有利に２００ｐｐｍより少量含有する。使用材料として、Ｃ４−カットを供給する際に、イソブテンとは異なる炭化水素は不活性溶媒の役割をはたす。
【００２９】
共重合可能なモノマーとしては、ビニル芳香族、例えばスチレンおよびα−メチルスチレン、Ｃ１〜Ｃ４−アルキルスチレン、例えば２−、３−および４−メチルスチレン、並びに４−ｔ−ブチルスチレン、炭素原子５〜１０個を有するイソオレフィン、例えば２−メチルブテン−１、２−メチルペンテン−１、２−メチルヘキセン−１、２−エチルペンテン−１、２−エチルヘキセン−１および２−プロピルヘプテン−１を挙げることができる。コモノマーとしては、更にシリル基を有するオレフィンを挙げることができる、例えば１−トリメトキシシリルエテン、１−（トリメトキシシリル）プロペン、１−（トリメトキシシリル）−２−メチルプロペン−２、１−［トリ（メトキシエトキシ）シリル］エテン、１−［トリ（メトキシエトキシ）シリル］プロペンおよび１−［トリ（メトキシエトキシ）シリル］−２−メチルプロペン−２を挙げることができる。
【００３０】
重合法により、得られたポリイソブテンの多分散性指数ＰＤＩ（＝Ｍｗ／Ｍｎ）はほぼ１．０１〜１０である。リビングカチオン性重合からのポリマーは、一般に約１．０１〜２．０のＰＤＩを示す。本発明による方法においては、有利に１．０１〜１．５のＰＤＩを有するポリイソブテンを使用する。
【００３１】
式Ｉのポリイソブテンとオゾンとの反応は実質的に通常の公知技術水準、例えば
“Ｏｒｇａｎｉｋｕｍ”、第１５改訂版、ＶＥＢ  Ｄｅｕｔｓｃｈｅｒ  Ｖｅｒｌａｇ  ｄｅｒ  Ｗｉｓｓｅｎｓｃｈａｆｔｅｎ、３３０頁以降またはＪ．Ｍａｒｃｈ，  Ａｄｖａｎｃｅｄ  Ｏｒｇａｎｉｃ  Ｃｈｅｍｉｓｔｒｙ，Ｗｉｌｅｙ，Ｎｅｗ  Ｙｏｒｋ，第３改訂版、第１０６６〜１０７０頁およびその中に引用された文献中に記載されている。オゾン分解は、一般に好適な溶媒中で実施される。好適な溶媒は例えばアルカン、例えばペンタン、ヘキサン、ヘプタン、オクタン、ノナン、デカンまたは石油エーテル、シクロアルカン、例えばシクロヘキサンまたはシクロオクタン、ハロゲンアルカン、例えば塩化メチル、塩化メチレン、クロロホルム、四塩化炭素、ジクロロエタン、トリクロロエタンまたはテトラクロロエタン、およびカルボン酸誘導体、例えば酢酸エチルエステル、酢酸プロピルエステルまたはジメチルホルムアミドである。更に、プロトン性溶媒、例えば水、Ｃ１〜Ｃ４−アルコール、例えばメタノール、エタノール、プロパノール、イソプロパノールまたはブタノール、並びにカルボン酸、例えば酢酸またはプロピオン酸も好適である。前記溶媒の混合物も好適である。溶媒として、少なくとも１種のアルカン、特にヘキサン、および／または少なくとも１種のハロゲンアルカン、特に塩化メチル、クロロホルムまたは四塩化炭素を使用するのが有利である。
【００３２】
オゾン分解は、有利に温度−１００〜＋４０℃、特に有利に−７８℃〜＋３０℃、殊に−２５℃〜２５℃および殊に有利に０℃〜２０℃で実施する。
【００３３】
通常の、本発明により使用したオゾンは常法により、例えばオゾン発生装置（オゾン発生器）を用いて、そこに空気または酸素を導入することにより生成する。オゾン発生器から流出する流体は一般にオゾンを約３〜４体積％、特に３．４〜３．８体積％含有する。
【００３４】
ポリイソブテンＩとオゾンとの反応は、例えば好適な溶媒中のポリイソブテンＩを装入し、この溶液を所望の反応温度に調節し、引き続きオゾンもしくはオゾン含有ガス混合物を、例えばオゾン発生器で生じたオゾン含有ガス混合物を導入する。
【００３５】
オゾン導入の速度は、特にバッチの大きさおよび導入されるガス流中のオゾン濃度に依存し、個別に調節する。この速度を、オゾンとポリイソブテンとの発熱反応の際に生じる反応熱を良好に導出することができるように選択するのが有利である。
【００３６】
オゾン導入の期間は、特にバッチの大きさ、導入されるガス流中のオゾン濃度および導入速度に依存し、個別に調節する。しかしながら、少なくとも反応混合物が反応していないオゾンの存在に起因する青色を帯びるまで導入するのが有利である。
【００３７】
オゾンの導入が終了した後に、反応混合物を有利に更に後反応させるが、その際、ここでも反応時間はバッチの大きさに依存させて、個別に決定しなければならない。この後反応の温度は、有利に−７８℃〜４０℃、特に−２５〜２５℃である。
【００３８】
引き続き、なお存在するオゾンを場合により反応混合物から除去し、例えばその際酸素流、空気流または不活性ガス流を導通させる。
【００３９】
オゾンの除去が終了した後に、例えばこのことは溶液の脱色により認識することができる、この反応混合物を一般に常法で後処理し、場合により熱的後処理を６０〜１５０℃、有利に７０〜１２０℃および特に有利に７０〜１００℃に加熱することにより実施する。反応混合物に予め後処理せずに熱的後処理を実施することも可能である。
【００４０】
特に、Ｂが式ＩＩＩの基を表す、式Ｉのポリイソブテンを出発物質として使用した場合、熱的後処理を実施する。これに対して、Ｂが式ＩＶの基を表し、特に、基ＩＶにおいてＲ１およびＲ２がフェニル基を表す式Ｉのポリイソブテンを出発物質として使用した場合、熱的後処理は必要なく、一般に直接カルボキシル基を末端に有するポリマーが得られる。
【００４１】
オゾン分解からの反応混合物の後処理は、一般に、常法で、例えばオゾン分解で使用した溶媒を少なくとも部分的に除去し、場合により部分的にまたは完全に濃縮した生成物を好適な溶媒、例えばアルカン、例えばペンタン、ヘキサンまたはヘプタン中に取り込み、この溶液をオゾン分解生成物が溶解しない溶媒、例えばアルカノール、例えばメタノールまたはエタノールと混合することにより生成物を沈殿させることにより、実施する。オゾン分解をオゾン分解生成物が溶解するアルカンまたはその他の溶媒中で実施する場合、オゾン生成物の沈殿はもちろん反応混合物から直接実施することができる。後処理はクロマトグラフィーによってもまたは抽出によっても実施することができる。
【００４２】
オゾン分解からの反応混合物の後処理の後に熱的後処理を実施する場合、一般に単離した生成物を好適な溶媒中に取り込み、温度６０〜１５０℃、有利に７０〜１２０℃、特に７０〜１００℃に加熱する。好適な溶媒は高沸点を有するもの、例えば芳香族炭化水素、例えばトルエン、キシレン、クロロベンゼンおよびニトロベンゼン、ＤＭＳＯ、高級アルカン、例えばＣ７〜Ｃ２０−アルカン、例えばオクタデカン、鉱油留分およびその混合物である。芳香族炭化水素を使用するのが有利である。
【００４３】
熱的後処理の時間は特にバッチの大きさおよび反応速度に依存し、個々の場合において決定する。
【００４４】
オゾン分解からの反応混合物の予め実施する後処理なしに、熱的後処理を実施する場合、好適な方法で反応混合物から少なくとも部分的に溶媒を除去し、このことは例えば蒸留により、場合により減圧下に実施する。引き続き、この残分をすでに前記した高沸点溶媒の少なくとも１種中に取り込み、前記の温度に加熱する。この方法は、オゾン分解において使用した溶媒が熱的後処理を実施すべき温度を下回る沸点を有している場合に、特に有利である。しかしながら、このオゾン分解物から溶媒を除去することなく、全反応混合物を高沸点溶媒中に移すことも可能である。しかしながら、オゾン分解において使用した溶媒が熱的後処理のために十分に高い沸点を有している場合には、一般にこれを前記の溶媒により変える必要はなく、熱的後処理をこの溶媒中で実施することができる。
【００４５】
熱的後処理による反応混合物の後処理は、多くの場合常法で実施される。例えば熱的後処理の際に使用された溶媒の少なくとも部分的な除去、場合により、部分的または完全に濃縮した生成物の好適な溶媒、例えばアルカン、例えばペンタン、ヘキサンまたはヘプタン中への取り込み、カルボキシル基を末端に有するポリイソブテンが溶解しない溶媒、例えばメタノールまたはエタノールのようなアルコールとの混合による生成物の沈殿により実施される。後処理はクロマトグラフィーによりまたは抽出により実施することもできる。
【００４６】
本発明方法により得られるカルボキシル基を末端に有するポリイソブテンは、公知技術の通常の方法により任意に誘導体化することができる。こうして、カルボキシル基は、例えば、カルボン酸塩、エステル基、アミド基、イミド基、アミジン、無水物またはカルボン酸ハロゲン化物に変換することができる。
【００４７】
本発明による方法は、エチレン系不飽和二重結合を末端に有するポリイソブテンから、ほぼ定量的な収率でかつ複雑な酸化工程なしに、オゾン分解により、カルボキシル基を末端に有するポリイソブテンの簡単な製造を可能にする。
【００４８】
次に実施例につき、本発明を説明するが、本発明はこれにより制限されることはない。
【００４９】
実施例
例
１．式Ｉのポリイソブテンの製造
１．１  アリル基を末端に有するポリイソブテン（Ｂ＝式ＩＩＩの基）のリビングカチオン重合による製造
ｎ−ヘキサン６００ｍｌおよびジクロロメタン４００ｍｌからなる混合物中の、２−クロロ−２，４，４−トリメチルペンタン（ＴＭＰＣｌ）１．４９ｇ（０．０１モル）、Ｎ，Ｎ，Ｎ′，Ｎ′−テトラメチルエチレンジアミン（ＴＭＥＤＡ）１．１６ｇ（０．０１モル）および四塩化チタン３０．３５ｇ（０．１６モル）を、−７８℃で不活性ガス雰囲気下に装入し、次いで撹拌下にイソブテン１３．４７ｇ（０．２４モル）この反応混合物中に供給する。この温度で３〜５分間撹拌した後、この反応混合物をアリルトリメチルシラン３．４３ｇ（０．０３モル）と混合し、この混合物を更に３０分間この温度で撹拌する。後処理のために、反応混合物をメタノール１００ｍｌで反応を停止させ、その際生じた２つの相から上方の相を分離し、これを濃度４０〜５０％に濃縮する。次いで、この濃縮したポリマー溶液を１０倍体積量のメタノールに滴加し、その際生じたポリマーは沈殿する。メタノールの傾瀉除去後、この沈殿をｎ−ヘキサン２００ｍｌ中に取り込んだ。この溶液を３回水で洗浄し、硫酸マグネシウム上で乾燥し、濾過し、溶媒を除去した。沈殿を真空乾燥棚中で乾燥した後、生成物としてアリル基を末端に有するポリイソブテンが、数平均分子量Ｍｎ１３００およびＰＤＩ１．０４を有する、無色の高粘性油状物質の形で得られる。分子量はＧＰＣ（ゲル透過クロマトグラフィー）により測定した。
１Ｈ−ＮＭＲ（ＣＤＣｌ３；４００ＭＨｚ）：５．８４（ｍ、１Ｈ、−ＣＨ＝）、５．００（ｔ、２Ｈ、＝ＣＨ２）、２．０２（ｄ、２Ｈ、−ＣＨ２−ＣＨ＝ＣＨ２）、１．０−１．６（ｍ、ポリマー鎖のＣＨ３−基）；０．９９（−Ｃ（ＣＨ３）３）。
【００５０】
１．２  式Ｉのジフェニルビニル基を末端に有するポリイソブテン（Ｂ＝式ＩＶの基；Ｒ１、Ｒ２＝フェニル）のリビングカチオン重合による製造
ｎ−ヘキサン６００ｍｌおよび塩化メチレン４００ｍｌからなる混合物中のＴＭＰＣｌ  １．４９ｇ（０．０１モル）、ＴＭＥＤＡ  １．１６ｇ（０．０１モル）およびＴｉＣｌ４  ３０．３５ｇ（０，１６モル）を、−７８℃で窒素雰囲気下に装入し、次いでこの温度で撹拌下にイソブテン１３．４７ｇ（０．２４モル）を供給した。この温度で５分間撹拌した後、１，１−ジフェニルエチレン３．６０ｇ（０．０２モル）を添加し、この際、この反応混合物は黄色から赤色に変色した。この反応混合物を更に４５分間撹拌した後、過剰のメタノールで反応を停止させ、その際、この混合物は脱色する。その際、生じた２つの相から上方の相を分離し、これから溶媒を除去した。残分をクロロホルム中に取り込み、約１２時間室温で触媒量のＨＣｌの存在下に撹拌した。溶媒を減圧下に蒸発させた後、残分をｎ−ヘキサン中に溶かし、メタノール中に沈殿させる。メタノールを傾瀉除去し、残分をｎ−ヘキサン中に取り込んだ。この溶液を硫酸マグネシウム上で２４時間乾燥し、濾過し、溶媒を減圧下に除去した。沈殿を真空乾燥棚中で乾燥した後、生成物として２，２−ジフェニルビニルを末端に有するポリイソブテンが、数平均分子量Ｍｎ１７００およびＰＤＩ  １．０２を有する、油状物質の形で得られた。
１Ｈ−ＮＭＲ（ＣＤＣｌ３；４００ＭＨｚ）：７．１−７．４（ｍ、１０Ｈ、フェニル）、６．１３（ｓ、１Ｈ、ＣＨ＝Ｃ（Ｐｈ）２）、１．０−１．６（ｍ、ポリマー鎖のＣＨ３−基）；０．９９（ｓ、９Ｈ、−Ｃ（ＣＨ３）３）。
【００５１】
２．オゾン分解
２．１  例１．１からの生成物のオゾン分解
オゾンの生成をＦｉｓｃｈｅｒ  Ｓｃｉｅｎｔｉｆｉｃ  Ｃｏ．のマイクロオゾン発生器（Ｍｉｋｒｏ−Ｏｚｏｎｉｓａｔｏｒ）中に酸素（約５  ｌ／ｈ）を供給することにより実施した。このオゾン発生器は約１００ｍｌ／分の酸素供給でオゾン約０．１５ミリモル／分を生成した。
【００５２】
ｎ−ヘキサンおよび塩化メチレンからなる溶媒混合物（体積比２：８）１０ｍｌ中の例１．１からのポリイソブテン１ｇを２５℃で予め装入し、この反応混合物中にオゾンを貫流速度５ｌ／ｈで４時間導入した。オゾン導入の終了後、溶媒を蒸発させ、残分をｎ−ヘキサン５ｍｌ中に溶かした。引き続き、この溶液を１０倍体積量のメタノール中に添加し、これによりオゾン分解生成物が沈殿した。メタノールの傾瀉除去の後、沈殿を真空乾燥棚中で乾燥した。カルボキシル基を末端に有するポリイソブテンの他にカルボニル基を末端に有するポリマーおよびオゾニドも含有する生成物混合物を得た。
１Ｈ−ＮＭＲ（ＣＤＣｌ３；４００ＭＨｚ）：５．２０（ｓ、２Ｈ、ＣＨ２−ＣＨ＝ＣＨ２・Ｏ３*）、５．１８（ｍ、１Ｈ、ＣＨ２−ＣＨ＝ＣＨ２・Ｏ３*）、４．９９（ｓ、２Ｈ、ＣＨ２−ＣＨ＝ＣＨ２・Ｏ３*）；２．３５（ｓ、２Ｈ、−ＣＨ２−ＣＨＯ）；２．３４（ｍ、２Ｈ、−ＣＨ２−ＣＯＯＨ）；１．０−１．６（ｍ、ポリマー鎖のＣＨ３−基）；０．９９（ｓ、９Ｈ、−Ｃ（ＣＨ３）３）。
ＩＲ［ｃｍ−１］（ＫＢｒ上のフィルム）：２５００−３５００（ＯＨ）；１７１２（ＣＯ）；１７０７（ＣＯ）；１１０５；１０６０（ＣＨ＝ＣＨ２・Ｏ３*）
【００５３】
【化３】
2007502898.tif 000004
【００５４】
熱的後処理：
オゾン分解からの生成物混合物０．４ｇをトルエン２０ｍｌ中に溶かし、不活性ガス下に温度８０℃に６時間加熱した。引き続き、４０〜５０％の溶液が得られるまで、トルエンを蒸発させ、これを１０倍体積量のメタノールに滴加し、その際生成物が沈殿した。メタノールを傾瀉除去した後、沈殿を室温で、真空乾燥棚中で乾燥し、生成物としてカルボキシル基を末端に有するポリイソブテンを定量的な収率で得た。
１Ｈ−ＮＭＲ（ＣＤＣｌ３；４００ＭＨｚ）：２．３４（ｓ、２Ｈ、−ＣＨ２−ＣＯＯＨ）；１．０−１．６（ｍ、ポリマー鎖のＣＨ３−基）；０．９９（ｓ、９Ｈ、−Ｃ（ＣＨ３）３）。
ＩＲ［ｃｍ−１］（ＫＢｒ上のフィルム）：２５００−３５００（ＯＨ）；１７０７（ＣＯ）。
２．２  例１．２からの生成物のオゾン分解
オゾンの生成を前記のオゾン発生器中で実施した。
【００５５】
塩化メチレン１０ｍｌ中の例１．２からのポリイソブテン１ｇを室温で予め装入し、この反応混合物中にオゾンを貫流速度５ｌ／ｈで４時間導入した。オゾン導入の終了後、窒素流を５分間、反応溶液中を貫通させ、過剰のオゾンを除去した。引き続き、溶媒を蒸発させ、残分をｎ−ヘキサン中に溶かし、メタノール中に溶液を導入することにより生成物を沈殿させた。メタノールの傾瀉除去の後、沈殿を真空乾燥棚中で乾燥し、カルボキシル基を末端に有するポリイソブテンが定量的な収率で得られた。
１Ｈ−ＮＭＲ（ＣＤＣｌ３；４００ＭＨｚ）：１．７２（ｓ、２Ｈ、−ＣＨ２−Ｃ（ＣＨ３）２ＣＯＯＨ）；１．０−１．６（ｍ、ポリマー鎖のＣＨ３−基）；０．９９（ｓ、９Ｈ、−Ｃ（ＣＨ３）３）。
ＩＲ［ｃｍ−１］（ＫＢｒ上のフィルム）：２５００−３５００（ＯＨ）；１７００（ＣＯ）。
【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
式Ｉ
【化１】
2007502898.tif 000007
［式中、
Ａは、重合開始剤から誘導された基を表し、
Ｍは、式ＩＩ
【化２】
2007502898.tif 000008
の繰り返し単位を有するポリマー鎖を表し、
Ｂは、式ＩＩＩまたは式ＩＶの基
−ＣＨ２−ＣＨ＝ＣＨ２              （ＩＩＩ）
−ＣＨ＝ＣＲ１Ｒ２                  （ＩＶ）
（ここで、Ｒ１およびＲ２はＨ、Ｃ１〜Ｃ４−アルキル基またはフェニル基を表す）を表し、
ｎは、１〜６の数値を表す］の、エチレン系不飽和二重結合を末端に有するポリイソブテンとオゾンとを反応させ、かつ
（ａ）Ｂが式ＩＶの基を表し、式中Ｒ１およびＲ２がフェニル基を表す場合には、場合により、得られた反応混合物を引き続き温度６０〜１５０℃に加熱し；
（ｂ）それ以外の場合には、得られた反応混合物を引き続き温度６０〜１５０℃に加熱する、
カルボキシル基を末端に有するポリイソブテンの製法。
【請求項２】
Ｒ１およびＲ２がフェニル基を表す、請求項１記載の方法。
【請求項３】
Ｒ１およびＲ２がメチル基を表す、請求項１記載の方法。
【請求項４】
得られた反応生成物を温度７０〜１２０℃に加熱する、請求項１から３までのいずれか１項記載の方法。
【請求項５】
エチレン系飽和二重結合を末端に有するポリイソブテンをオゾンと温度−１００〜４０℃で反応させる、請求項１から４までのいずれか１項記載の方法。
【国際調査報告】
2007502898.tif 000009
2007502898.tif 000010
2007502898.tif 000011
2007502898.tif 000012